(57)【要約】  本発明は、ディスプレイ表面上の外部光の反射による眩しさを防止することができる防眩フィルム用コーティング層およびこれを含む防眩フィルムに関する。  本発明にかかる防眩フィルム用コーティング層は、バインダー樹脂、有機微粒子および無機微粒子を含み、前記有機微粒子および無機微粒子は、前記バインダー樹脂と屈折率の差がそれぞれ０．３以下であることを特徴とする。本発明にかかる防眩フィルム用コーティング層は、防眩特性のみならず、像鮮明度およびコントラストに優れた防眩フィルムを提供することができ、高解像度のディスプレイへの適用が可能で、薄膜のコーティング厚さにおいても優れた耐スクラッチ特性を有するため、偏光板の大型化が容易である。【特許請求の範囲】
【請求項１】
防眩フィルム用コーティング層であって、
バインダー樹脂、有機微粒子および無機微粒子を含んでなり、
前記有機微粒子および無機微粒子が、前記バインダー樹脂との屈折率の差がそれぞれ０．３以下であることを特徴とする、防眩フィルム用コーティング層。
【請求項２】
前記有機微粒子および無機微粒子の総含有量が、前記バインダー樹脂１００重量部に対して、１〜３０重量部の範囲以内であることを特徴とする、請求項１に記載の防眩フィルム用コーティング層。
【請求項３】
前記無機微粒子の含有量が、有機微粒子１００重量部に対して、２０〜８０重量部の範囲以内であることを特徴とする、請求項１に記載の防眩フィルム用コーティング層。
【請求項４】
前記有機微粒子が、球形であり、その粒子直径が１〜７μｍの範囲以内であることを特徴とする、請求項１に記載の防眩フィルム用コーティング層。
【請求項５】
前記有機微粒子が、ポリスチレン、ポリメチルメタクリレート、ポリメチルアクリレート、ポリアクリレート、ポリアクリレート−ｃｏ−スチレン、ポリメチルアクリレート−ｃｏ−スチレン、ポリメチルメタクリレート−ｃｏ−スチレン、ポリカーボネート、ポリビニルクロライド、ポリブチレンテレフタレート、ポリエチレンテレフタレート、ポリアミド系、ポリイミド系、ポリスルホン、ポリフェニレンオキシド、ポリアセタール、エポキシレジン、フェノールレジン、シリコン樹脂、メラミン樹脂、ベンゾグアミン、ポリジビニルベンゼン、ポリジビニルベンゼン−ｃｏ−スチレン、ポリジビニルベンゼン−ｃｏ−アクリレート、ポリジアリルフタレートおよびトリアリルイソシアヌレートポリマーの中から選択された１つ以上またはこれらの２以上のコポリマー（ｃｏｐｏｌｙｍｅｒ）であることを特徴とする、請求項１に記載の防眩フィルム用コーティング層。
【請求項６】
前記無機微粒子が、球形であり、その粒子直径が２〜１０μｍの範囲以内であることを特徴とする、請求項１に記載の防眩フィルム用コーティング層。
【請求項７】
前記無機微粒子が、シリカ、シリコン粒子、水酸化アルミニウム、水酸化マグネシウム、アルミナ、ジルコニアおよびチタニアからなる群より選択される１種以上を含むことを特徴とする、請求項１に記載の防眩フィルム用コーティング層。
【請求項８】
前記バインダー樹脂が、アクリル系バインダー樹脂であることを特徴とする、請求項１に記載の防眩フィルム用コーティング層。
【請求項９】
前記アクリル系バインダー樹脂が、アクリレート単量体およびアクリレートオリゴマーからなる群より選択される１種以上を含むことを特徴とする、請求項８に記載の防眩フィルム用コーティング層。
【請求項１０】
前記防眩フィルム用コーティング層の厚さが、１〜２０μｍの範囲以内であることを特徴とする、請求項１に記載の防眩フィルム用コーティング層。
【請求項１１】
請求項１〜９のいずれか１項に記載の防眩フィルム用コーティング層を含むことを特徴とする、防眩フィルム。
【請求項１２】
バインダー樹脂、有機微粒子および無機微粒子を含んでなり、
前記有機微粒子および無機微粒子が、前記バインダー樹脂との屈折率の差がそれぞれ０．３以下であることを特徴とする、防眩フィルム用組成物。
【請求項１３】
前記バインダー樹脂１００重量部に対して、溶媒を５０〜５００重量部でさらに含んでなることを特徴とする、請求項１２に記載の防眩フィルム用組成物。
【請求項１４】
ＵＶ硬化開始剤をさらに含むことを特徴とする、請求項１２に記載の防眩フィルム用組成物。
【請求項１５】
前記ＵＶ硬化開始剤の含有量が、前記バインダー樹脂１００重量部に対して、０．１〜１０重量部であることを特徴とする、請求項１４に記載の防眩フィルム用組成物。
【請求項１６】
レベリング剤、湿潤剤および消泡剤からなる群より選択される１種以上をさらに含むことを特徴とする、請求項１２に記載の防眩フィルム用組成物。
【請求項１７】
防眩フィルムの製造方法であって、
１）基材上に、防眩フィルム用組成物をコーティングするステップと、
２）前記防眩フィルム用組成物を硬化させるステップとを含んでなり、
前記防眩フィルム用組成物が、バインダー樹脂、有機微粒子および無機微粒子を含んでなるものであり、
前記有機微粒子および無機微粒子が、前記バインダー樹脂との屈折率の差がそれぞれ０．３以下であることを特徴とする、防眩フィルムの製造方法。
【発明の詳細な説明】
【技術分野】
【０００１】
本発明は、ディスプレイ表面上の外部光の反射による眩しさを防止することができる防眩フィルム用コーティング層およびこれを含む防眩フィルムに関する。本出願は、２０１０年２月１９日付で韓国特許庁に提出された韓国特許出願第１０−２０１０−００１４９３１号の出願日の利益を主張し、その内容の全ては本明細書に組み込まれる。
【背景技術】
【０００２】
最近、情報伝達の高速化および高密度化、伝達媒体の多様化および多機能化に応え、消費者が大画面、高画質、多機能および高機能性などの高品質の製品を要求するに伴い、大画面の平板ディスプレイ（ＦＰＤ：Ｆｌａｔ  Ｐａｎｅｌ  Ｄｉｓｐｌａｙ）が登場するようになった。ディスプレイの大型化および薄型化とノートパソコンの需要の増加に伴い、ＬＣＤやＰＤＰ、リアプロジェクション（Ｒｅａｒ−ｐｒｏｊｅｃｔｉｏｎ）テレビなどの多様な形態の平板ディスプレイが開発されて商用化されている。しかし、このようなディスプレイは、自然光などの外部光に露出する場合、表面反射光によって利用者の目に疲労感を与えたり頭痛も誘発したりし、ディスプレイの内部で作られるイメージが鮮明な像として認識されない問題などが発生している。
【０００３】
このような欠点を解決するために、ディスプレイ表面に凹凸を形成して外部の光を表面で散乱させることにより、防眩効果を実現している。しかし、これにより、高解像度のディスプレイでは像鮮明度が低下する問題が発生した。これを改善するために、内部散乱を誘導する粒子をコーティング層に添加して内部ヘイズを誘導する方法を利用しているが、多くの問題を抱えている。
【０００４】
大韓民国登録特許第１０−０４６７８２号には、アクリレート系バインダー樹脂と屈折率の差が０．２〜０．５の平均直径０．０５〜１μｍの第１微粒子と、屈折率の差が０．１を超えない平均粒径０．５〜３μｍの第２微粒子とを用いた高解像度用防眩コーティング層について記載されているが、バインダー樹脂と第１微粒子との屈折率の差が目立ち、コントラストが低下する欠点があった。
【０００５】
一方、大韓民国登録特許第１０−０３７８３４０号には、バインダー樹脂の内部に少なくとも２種類以上の透光性微粒子を含み、透光性微粒子の屈折率はバインダーと０．０３以上０．２以下であり、各透光性微粒子は互いに異なる屈折率を有することを特徴とする防眩コーティング層について記載されているが、同一の像鮮明度およびヘイズ値対比の防眩特性が低下し、１０％以上のヘイズによってコントラストが低下する欠点があり、有機粒子によって耐スクラッチが低下する欠点があった。
【０００６】
また、大韓民国登録特許第１０−０２９６３６９号には、バインダー樹脂の内部に透光性拡散剤を含み、表面の凹凸による外部ヘイズ値が７〜３０であり、透光性拡散剤による内部ヘイズ値が１〜１５であることを特徴とする防眩コーティング層について記載されているが、高い表面ヘイズ値によってコントラストが低下する欠点があった。
【発明の概要】
【発明が解決しようとする課題】
【０００７】
一般的に、防眩フィルムに光散乱効果の発生を目的として含まれる微細粒子は、主に有機微粒子が多く用いられる。
【０００８】
しかし、この場合、塗膜の強度が弱く、スクラッチが発生しやすい問題があり、これを防止するために塗膜の厚さを厚くコーティングすると、大型ディスプレイの偏光板製造過程において、コーティング塗膜に微細なクラックが発生して不良率が高くなるだけでなく、バインダー樹脂のつぶれる特性によって偏光板の裁断時に裁断面が壊れる現象が発生する問題があった。
【０００９】
そこで、本発明は、防眩特性のみならず、耐スクラッチ特性に優れ、特に、薄膜としても優れた耐擦傷性および鉛筆硬度の確保が可能で、大型偏光板の製造が容易な防眩コーティング組成物およびこれを用いて製造された高解像度ディスプレイ用防眩フィルムを提供しようとする。
【課題を解決するための手段】
【００１０】
本発明は、上記の従来技術の問題を解決し、耐スクラッチ特性に優れた防眩フィルム用コーティング層を提供するためのものであって、バインダー樹脂、有機微粒子および無機微粒子を含み、前記有機微粒子および無機微粒子は、前記バインダー樹脂と屈折率の差がそれぞれ０．３以下であることを特徴とする防眩フィルム用コーティング層を提供する。
【００１１】
また、本発明は、前記防眩フィルム用コーティング層〔防眩（性）被覆層、防眩（性）層〕を含む防眩フィルムを提供する。
【００１２】
さらに、本発明は、バインダー樹脂、有機微粒子および無機微粒子を含み、前記有機微粒子および無機微粒子は、前記バインダー樹脂と屈折率の差がそれぞれ０．３以下であることを特徴とする防眩フィルム用組成物を提供する。
【００１３】
また、本発明は、１）基材上にバインダー樹脂、有機微粒子および無機微粒子を含み、前記有機微粒子および無機微粒子は、前記バインダー樹脂と屈折率の差がそれぞれ０．３以下の防眩フィルム用組成物をコーティングするステップと、２）硬化させるステップとを含む防眩フィルムの製造方法を提供する。
【発明の効果】
【００１４】
本発明にかかる防眩フィルム用コーティング層は、防眩特性のみならず、像鮮明度およびコントラストに優れた防眩フィルムを提供することができ、高解像度のディスプレイへの適用が可能で、薄膜のコーティング厚さにおいても優れた耐スクラッチ特性を有するため、偏光板の大型化が容易である。
【発明を実施するための形態】
【００１５】
以下、本発明について詳細に説明する。
【００１６】
本発明にかかる防眩フィルム用コーティング層は、バインダー樹脂、有機微粒子および無機微粒子を含み、前記有機微粒子および無機微粒子は、前記バインダー樹脂と屈折率の差がそれぞれ０．３以下であることを特徴とする。
【００１７】
前記有機微粒子および無機微粒子の総含有量は、前記バインダー樹脂１００重量部に対して、１〜３０重量部の範囲以内に含まれることが好ましい。つまり、前記有機微粒子および無機微粒子を含んで構成された微粒子の総量を合算し、バインダー樹脂１００重量部に対して１〜３０重量部以下を含むことが好ましい。前記有機微粒子および無機微粒子の総含有量が、前記バインダー樹脂１００重量部に対して、１重量部未満であれば、内部散乱によるヘイズ値が十分に実現されず、３０重量部を超えると、コーティング性が不良になり、内部散乱によるヘイズ値が過度に大きくなり、明暗コントラスト比（ｃｏｎｔｒａｓｔ  ｒａｔｉｏ）が低下して好ましくない。
【００１８】
前記無機微粒子の含有量は、有機微粒子１００重量部に対して、２０〜８０重量部の範囲以内であることが好ましい。無機微粒子の量が、有機微粒子１００重量部に対して、２０重量部未満であれば、表面に突出する有機微粒子によって耐スクラッチ特性が弱くなり、８０重量部を超えると、面が粗くなり、コーティング面にクラック不良が発生して好ましくない。
【００１９】
前記有機微粒子は、前記バインダー樹脂との平均屈折率の差が０．３以下であることが好ましく、０．０２〜０．２であることがより好ましい。前記屈折率の差が前記下限に達していなければ、内部散乱による十分なヘイズ値を得にくく、前記上限を超えると、内部散乱が増加してヘイズ値が増加するのに対し、透過度が減少して明暗コントラスト比が低下して好ましくない。
【００２０】
前記有機微粒子は、球形であり、粒子直径が１〜７μｍの範囲以内であることが好ましい。直径が１μｍ未満であれば、散乱特性が低下して十分なヘイズ値を得ることができず好ましくなく、７μｍを超えると、コーティング塗膜の厚さが厚くなるため、壊れたりつぶれる特性が目立って好ましくない。
【００２１】
前記有機微粒子は、ポリスチレン、ポリメチルメタクリレート、ポリメチルアクリレート、ポリアクリレート、ポリアクリレート−ｃｏ−スチレン、ポリメチルアクリレート−ｃｏ−スチレン、ポリメチルメタクリレート−ｃｏ−スチレン、ポリカーボネート、ポリビニルクロライド、ポリブチレンテレフタレート、ポリエチレンテレフタレート、ポリアミド系、ポリイミド系、ポリスルホン、ポリフェニレンオキシド、ポリアセタール、エポキシレジン、フェノールレジン、シリコン樹脂、メラミン樹脂、ベンゾグアミン、ポリジビニルベンゼン、ポリジビニルベンゼン−ｃｏ−スチレン、ポリジビニルベンゼン−ｃｏ−アクリレート、ポリジアリルフタレートおよびトリアリルイソシアヌレートポリマーの中から選択された１つ以上またはこれらの２以上のコポリマー（ｃｏｐｏｌｙｍｅｒ）を使用することができる。
【００２２】
前記無機微粒子は、球形であり、粒子直径が２〜１０μｍの範囲以内であることが好ましい。直径が２μｍ未満であれば、粒子がバインダー樹脂の内部に埋め込まれて外部ヘイズを実現することができず、１０μｍを超えると、コーティングフィルムの厚さが厚くなるため好ましくない。
【００２３】
前記無機微粒子は、前記バインダー樹脂との平均屈折率の差が０．３以下であることが好ましく、０．０２〜０．２であることがより好ましい。前記屈折率の差が前記下限に達していなければ、内部散乱による十分なヘイズ値を得にくく、前記上限を超えると、内部散乱が増加してヘイズ値が増加するのに対し、透過度が減少して明暗コントラスト比が低下して好ましくない。
【００２４】
前記無機微粒子は、シリカ、シリコン粒子、水酸化アルミニウム、水酸化マグネシウム、アルミナ、ジルコニア、チタニアの中から選択された１つの単一物またはこれらの２以上を共に使用することができ、必ずしもこれらに限定されるものではない。
【００２５】
前記バインダー樹脂は、アクリル系バインダー樹脂を使用することができる。前記アクリル系バインダー樹脂は、その種類が特に限定されるものではなく、当該技術分野において公知のものであれば特に制限なく選択して使用することができる。前記アクリル系バインダー樹脂の例としては、アクリレート単量体、アクリレートオリゴマー、またはこれらの混合物などを使用することができる。この時、前記アクリレート単量体またはアクリレートオリゴマーは、硬化反応に参加可能なアクリレート官能基を少なくとも１つ以上含むことが好ましい。
【００２６】
前記アクリレート単量体およびアクリレートオリゴマーは、その種類が特に限定されるものではなく、本発明の属する技術分野において通常使用されるものを制限なく選択して使用することができる。
【００２７】
前記アクリレートオリゴマーとしては、ウレタンアクリレートオリゴマー、エポキシアクリレートオリゴマー、ポリエステルアクリレート、ポリエーテルアクリレートまたはこれらの混合物などが使用できる。前記アクリレート単量体としては、ジペンタエリスリトールヘキサアクリレート、ジペンタエリスリトールヒドロキシペンタアクリレート、ペンタエリスリトールテトラアクリレート、ペンタエリスリトールトリアクリレート、トリメチレンプロピルトリアクリレート、プロポキシ化グリセロールトリアクリレート、トリメチロールプロパンエトキシトリアクリレート、１，６−ヘキサンジオールジアクリレート、プロポキシ化グリセロールトリアクリレート、トリプロピレングリコールジアクリレート、エチレングリコールジアクリレートまたはこれらの混合物などが好適に用いられるが、必ずしもこれらの例にのみ限定されるものではない。
【００２８】
特に、本発明にかかる防眩フィルム用コーティング層は、単一コーティング層内に有機微粒子および無機微粒子を共に含むことにより、防眩特性のみならず、像鮮明度およびコントラストに優れた防眩フィルムを提供することができ、これにより、高解像度のディスプレイへの適用が可能で、薄膜のコーティング厚さにおいても優れた耐スクラッチ特性を有するため、偏光板の大型化が容易であるという特徴がある。
【００２９】
また、本発明にかかる防眩フィルム用コーティング層は、コーティング層内に含まれる有機微粒子および無機微粒子の分散度が優れるため、前記有機微粒子と無機微粒子とが互いに重なる現象なしに単一粒子層を形成できるという特徴がある。
【００３０】
本発明にかかる防眩フィルム用コーティング層は、防眩性に優れ、像鮮明度およびコントラストに優れ、最終的なフィルムの機械的強度および耐スクラッチ性に優れるという特徴がある。
【００３１】
前記防眩フィルム用コーティング層の厚さは、１〜２０μｍであることが好ましく、１〜４μｍの範囲以内であることがより好ましい。コーティング層が薄いほどクラックが発生する確率が低くなるからである。ただし、コーティング層が形成された目的を十分に実現しなければならないため、前記厚さ範囲は、この目的を考慮して当業者が前記範囲以内で適切に調節することができる。
【００３２】
また、本発明にかかる防眩フィルムは、前記防眩フィルム用コーティング層を含む。
【００３３】
さらに、本発明にかかる防眩フィルム用組成物は、バインダー樹脂、有機微粒子および無機微粒子を含み、前記有機微粒子および無機微粒子は、前記バインダー樹脂と屈折率の差がそれぞれ０．３以下であることを特徴とする。
【００３４】
本発明にかかる防眩フィルム用組成物において、前記バインダー樹脂、有機微粒子および無機微粒子に対する内容は前述したのと同様であるので、これに関する具体的な説明は省略する。
【００３５】
本発明にかかる防眩フィルム用組成物は、前記バインダー樹脂１００重量部に対して、溶媒が５０〜５００重量部さらに含まれ得る。
【００３６】
前記溶媒は、種類において特に限定はないが、通常有機溶媒が使用可能である。
【００３７】
前記溶媒は、前記バインダー樹脂１００重量部に対して、５０〜５００重量部を使用することが好ましい。前記溶媒の含有量が５０重量部未満の場合、コーティング組成物の粘度が過度に大きく、コーティング性が不良になり得、５００重量部を超える場合、コーティングフィルムの膜強度が低下し、厚膜として製造しにくくなり得る。
【００３８】
前記溶媒は、Ｃ１〜Ｃ６の低級アルコール類、アセテート類、ケトン類、セロソルブ類、ジメチルホルムアミド、テトラヒドロフラン、プロピレングリコールモノメチルエーテル、トルエン、およびキシレンの中から選択された１つの単一物またはこれらの混合物であり得る。
【００３９】
ここで、前記低級アルコール類は、メタノール、エタノール、イソプロピルアルコール、ブチルアルコール、イソブチルアルコールおよびジアセトンアルコールの中から選択された１つの物質であり、前記アセテート類は、メチルアセテート、エチルアセテート、イソプロピルアセテート、ブチルアセテートおよびセロソルブアセテートの中から選択された１つの物質であり、前記ケトン類は、メチルエチルケトン、メチルイソブチルケトン、アセチルアセトンおよびアセトンの中から選択された１つの物質であり得るが、これらに限定されるものではない。
【００４０】
本発明の組成物は、ＵＶ照射を通した硬化を目的として添加されるＵＶ硬化開始剤をさらに含むことができる。
【００４１】
前記ＵＶ硬化開始剤は、１−ヒドロキシシクロヘキシルフェニルケトン、ベンジルジメチルケタール、ヒドロキシジメチルアセトフェノン、ベンゾイン、ベンゾインメチルエーテル、ベンゾインエチルエーテル、ベンゾインイソプロピルエーテル、およびベンゾインブチルエーテルの中から選択された１つの単一物または２以上の混合物であり得るが、これらに限定されるものではない。
【００４２】
前記ＵＶ硬化開始剤は、前記バインダー樹脂１００重量部に対して、０．１〜１０重量部で添加されることが好ましい。０．１重量部未満の場合、十分な硬化が起きないこともあり、１０重量部を超える場合、防眩フィルムの膜強度が低下する恐れがある。
【００４３】
本発明にかかる防眩フィルム用組成物は、レベリング剤、湿潤剤、および消泡剤の中から選択された１種以上の添加剤をさらに含むことができる。
【００４４】
前記添加剤は、前記バインダー樹脂１００重量部に対して、０．０１〜１０重量部で添加可能である。
【００４５】
前記レベリング剤は、本発明にかかる防眩フィルム用組成物を用いてコーティングしたコーティング膜の表面を均一にすることができる。
【００４６】
前記湿潤剤は、本発明にかかる防眩フィルム用組成物の表面エネルギーを低下させる役割を果たすことにより、防眩フィルム用組成物を透明基材層にコーティングする時、均一な塗布を可能にする。
【００４７】
前記消泡剤は、本発明にかかる防眩フィルム用組成物内の気泡を除去するために添加可能である。
【００４８】
また、本発明にかかる防眩フィルムの製造方法は、１）基材上にバインダー樹脂、有機微粒子および無機微粒子を含み、前記有機微粒子および無機微粒子は、前記バインダー樹脂と屈折率の差がそれぞれ０．３以下の防眩フィルム用組成物をコーティングするステップと、２）硬化させるステップとを含む。
【００４９】
本発明にかかる防眩フィルムの製造方法において、前記ステップ１）の基材は、その構成が特に限定されるものではなく、本発明の属する技術分野において通常使用されるものを使用することができる。
【００５０】
例えば、トリアセチルセルロース（ＴＡＣ）、ポリエチレンテレフタレート（ＰＥＴ）、ポリエチレンナフタレート（ＰＥＮ）、ポリカーボネート（ＰＣ）およびノルボルネン系ポリマーの中から選択された物質で形成できる。しかし、これらに限定されるものではなく、本発明の属する技術分野において一般的に使用される他の物質を使用できることはもちろんである。
【００５１】
ここで、本発明にかかる防眩フィルムが高解像度ディスプレイ用偏光板に適用される場合、前記基材は、トリアセチルセルロースを含むことが好ましい。
【００５２】
前記基材は、透過率が少なくとも８５％であり、ヘイズ値が１％以下であり、厚さが３０〜１２０μｍであり得るが、これに限定されるものではない。
【００５３】
本発明にかかる防眩フィルムの製造方法において、前記ステップ１）の防眩フィルム用組成物のコーティング方法は、湿式コーティング法を用いることができ、ロールコーティング法、バーコーティング法、スプレーコーティング法、ディップコーティング法、およびスピンコーティング法を挙げることができる。コーティング法はこれに限定されるものではなく、当該技術分野において用いられる多様な他のコーティング法を使用できることはもちろんである。
【００５４】
本発明にかかる防眩フィルムの製造方法において、前記ステップ２）では、乾燥ステップおよび硬化ステップに分けて進行してもよく、１つのステップで進行してもよい。ここで、硬化ステップは、ＵＶを利用することが適当である。
【００５５】
硬化条件は、配合比や成分に応じてやや差があるが、一般的には、電子ビームまたは紫外線硬化の場合には、その照射量を２００〜１，０００ｍＪ／ｃｍ２として１秒〜１０分硬化させれば好ましい。
【００５６】
電子ビームまたは紫外線硬化において、硬化時間が１秒未満の場合、バインダー樹脂が十分に硬化せず、耐摩耗性のような機械的物性が不良になり得、硬化時間が１０分を超える場合、透明基材層に黄変が発生し得る。
【００５７】
本発明の防眩フィルムは、前記基材層およびコーティング層のほか、他の目的の別の層をさらに具備できることはもちろんである。
【００５８】
例えば、ディスプレイ表面の汚染を防止するための内汚染防止層などがさらに具備でき、それ以外の多様な目的の層が制限なくさらに具備できる。
【００５９】
本発明にかかる防眩フィルムは、高解像度平板ディスプレイの前面に介在して防眩用途に使用でき、ディスプレイの種類に限定されず全て適用可能である。本発明にかかるディスプレイは、前述した防眩コーティングフィルムを除いては、当該技術分野において公知の構造を有することができる。前記防眩コーティングフィルムは、観測者が接するディスプレイの最外角に配置可能である。
【００６０】
［実施例］
以下、本発明を具体的に説明するために実施例を挙げて説明する。
【００６１】
本発明にかかる実施例は、発明のより詳細な説明のためのものであって、後述して説明したもの以外の他の多様な形態で変形可能であり、本発明の権利範囲が以下に詳述する実施例に限定しようとするものではない。
【００６２】
＜実施例＞
＜実施例１＞
バインダー樹脂としてウレタンアクリレートオリゴマー１０ｇ、多官能性アクリレートモノマーとしてジペンタエリスリトールヘキサアクリレート（ＤＰＨＡ）２０ｇ；有機微粒子として平均粒径が３．５μｍで屈折率１．５９のポリアクリレート−ｃｏ−スチレン粒子２ｇ；無機微粒子として平均粒径が４μｍで屈折率が１．４３のシリコン粒子２ｇ；有機溶媒としてメチルエチルケトン３０ｇおよびトルエン３０ｇ；ＵＶ硬化開始剤２ｇを均一に混合し、防眩フィルム製造用組成物を製造した。ここで、前記バインダー樹脂の屈折率は、約１．５１〜１．５３程度であった。
【００６３】
トリアセチルセルロースからなる透明基材層（厚さ８０μｍ）の上に、ロールコーティングを利用し、前記方法で製造した液状の防眩フィルム製造用組成物を乾燥厚さが４μｍとなるように塗布した後、２８０ｍＪ／ｃｍ２のＵＶを照射して硬化させ、フィルムを得た。
【００６４】
＜実施例２＞
前記実施例１において、無機微粒子として平均粒径は５μｍで屈折率が１．４６のシリカ粒子に代替して用いたことを除いては、前記実施例１で記述したのと同様に実施して防眩フィルム製造用組成物を製造した後、これを前記実施例１と同様の方法で硬化させ、防眩フィルムを製造した。
【００６５】
＜比較例１＞
前記実施例１において、有機微粒子として平均粒径が３．５μｍで屈折率１．５９のポリアクリレート−ｃｏ−スチレン粒子４ｇを使用し、無機微粒子は使用しないことを除いては、前記実施例１で記述したのと同様に実施し、防眩フィルムを製造した。
【００６６】
＜比較例２＞
前記実施例１において、有機微粒子として平均粒径が３．５μｍで屈折率１．５９のポリアクリレート−ｃｏ−スチレン粒子４ｇを使用し、無機微粒子は使用せず、製造された組成物の乾燥厚さが１０μｍとなるように塗布したことを除いては、前記実施例１で記述したのと同様に実施し、防眩フィルムを製造した。
【００６７】
＜比較例３＞
前記実施例１において、有機微粒子として平均粒径が３．５μｍで屈折率１．５９のポリアクリレート−ｃｏ−スチレン粒子３．５ｇ、無機微粒子として平均粒径が４μｍで屈折率が１．４３のシリコン粒子０．５ｇを使用したことを除いては、前記実施例１で記述したのと同様に実施し、防眩フィルム製造用組成物を製造した後、これを用いて防眩フィルムを製造した。
【００６８】
＜実験例＞
前記実施例１〜２および比較例１〜３により製造された防眩フィルムの物性を下記のような条件によって測定した後、その各々の結果を下記表１に示した。
【００６９】
Ａ．透過率（％）
株式会社村上色彩技術研究所（Ｍｕｒａｋａｍｉ  Ｃｏｌｏｒ  Ｒｅｓｅａｒｃｈ  Ｌａｂｏｒａｔｏｒｙ）のＨＲ−１００を用い、透過率を測定した。
【００７０】
Ｂ．ヘイズ値（％）
株式会社村上色彩技術研究所（Ｍｕｒａｋａｍｉ  Ｃｏｌｏｒ  Ｒｅｓｅａｒｃｈ  Ｌａｂｏｒａｔｏｒｙ）のＨＲ−１００を用い、ヘイズ値を測定した。
【００７１】
Ｃ．６０°反射光沢度（Ｇｌｏｓｓ）
ビッグガードナー（ＢＹＫ  Ｇａｒｄｎｅｒ）社のマイクロ−トリ−グロス（ｍｉｃｒｏ−ＴＲＩ−ｇｌｏｓｓ）を用い、６０°反射光沢度（Ｇｌｏｓｓ）を測定した。
【００７２】
Ｄ．像鮮明度（％）
スガ試験機株式会社（Ｓｕｇａ  Ｔｅｓｔ  Ｉｎｓｔｒｕｍｅｎｔ  Ｃｏ．，Ｌｔｄ．）のＩＣＭ−１Ｔを用い、像鮮明度を測定した。
【００７３】
Ｅ．耐スクラッチ性
鋼鉄綿（＃００００）を１ｋｇのハンマーに縛り、防眩フィルムに１０回擦った後観察した。
【００７４】
◎：スクラッチ個数：０個
○：スクラッチ個数：１ｃｍ以下の細いスクラッチ５個以下
△：スクラッチ個数：１ｃｍ以下の細いスクラッチ５個超過または１ｃｍ以上の長いスクラッチ１個以上３個以下
×：スクラッチ個数：１ｃｍ以上の長いスクラッチ３個超過
Ｆ．鉛筆硬度
ＡＳＴＭＤ３３６３に基づき、５００ｇの荷重で鉛筆硬度毎に３回ずつテストし、硬度を測定した。
【００７５】
Ｇ．耐クラック性
マンドレルテスト（１．０ｍｍ）によりクラック（ｃｒａｃｋ）の長さを観察した。
【表１】
2013519915.tif 000002
【００７６】
実験の結果、前記表１に示すように、有機微粒子と無機微粒子とから構成された実施例１および２の場合、防眩特性と像鮮明度、鉛筆硬度および耐クラック性に優れていることが分かる。
【００７７】
反面、有機微粒子のみを用いた比較例１の場合、耐スクラッチ特性が低下することを確認することができ、有機微粒子のみを用いて乾燥厚さを増加させた比較例２の場合、耐スクラッチ特性が一部向上するが、耐クラック性が低下することが分かった。また、無機微粒子が有機微粒子の含有量に比べて、実施例１および２対比、十分に入っていない比較例３の場合にも、耐スクラッチ特性が低下することを確認することができた。
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
防眩フィルム用コーティング層であって、
バインダー樹脂、有機微粒子および無機微粒子を含んでなり、
前記有機微粒子および無機微粒子が、前記バインダー樹脂との屈折率の差がそれぞれ０．３以下であることを特徴とする、防眩フィルム用コーティング層。
【請求項２】
前記有機微粒子および無機微粒子の総含有量が、前記バインダー樹脂１００重量部に対して、１〜３０重量部の範囲以内であることを特徴とする、請求項１に記載の防眩フィルム用コーティング層。
【請求項３】
前記無機微粒子の含有量が、有機微粒子１００重量部に対して、２０〜８０重量部の範囲以内であることを特徴とする、請求項１に記載の防眩フィルム用コーティング層。
【請求項４】
前記有機微粒子が、球形であり、その粒子直径が１〜７μｍの範囲以内であることを特徴とする、請求項１に記載の防眩フィルム用コーティング層。
【請求項５】
前記有機微粒子が、ポリスチレン、ポリメチルメタクリレート、ポリメチルアクリレート、ポリアクリレート、ポリアクリレート−ｃｏ−スチレン、ポリメチルアクリレート−ｃｏ−スチレン、ポリメチルメタクリレート−ｃｏ−スチレン、ポリカーボネート、ポリビニルクロライド、ポリブチレンテレフタレート、ポリエチレンテレフタレート、ポリアミド系、ポリイミド系、ポリスルホン、ポリフェニレンオキシド、ポリアセタール、エポキシレジン、フェノールレジン、シリコン樹脂、メラミン樹脂、ベンゾグアミン、ポリジビニルベンゼン、ポリジビニルベンゼン−ｃｏ−スチレン、ポリジビニルベンゼン−ｃｏ−アクリレート、ポリジアリルフタレートおよびトリアリルイソシアヌレートポリマーの中から選択された１つ以上またはこれらの２以上のコポリマー（ｃｏｐｏｌｙｍｅｒ）であることを特徴とする、請求項１に記載の防眩フィルム用コーティング層。
【請求項６】
前記無機微粒子が、球形であり、その粒子直径が２〜１０μｍの範囲以内であることを特徴とする、請求項１に記載の防眩フィルム用コーティング層。
【請求項７】
前記無機微粒子が、シリカ、シリコン粒子、水酸化アルミニウム、水酸化マグネシウム、アルミナ、ジルコニアおよびチタニアからなる群より選択される１種以上を含むことを特徴とする、請求項１に記載の防眩フィルム用コーティング層。
【請求項８】
前記バインダー樹脂が、アクリル系バインダー樹脂であることを特徴とする、請求項１に記載の防眩フィルム用コーティング層。
【請求項９】
前記アクリル系バインダー樹脂が、アクリレート単量体およびアクリレートオリゴマーからなる群より選択される１種以上を含むことを特徴とする、請求項８に記載の防眩フィルム用コーティング層。
【請求項１０】
前記防眩フィルム用コーティング層の厚さが、１〜２０μｍの範囲以内であることを特徴とする、請求項１に記載の防眩フィルム用コーティング層。
【請求項１１】
請求項１〜９のいずれか１項に記載の防眩フィルム用コーティング層を含むことを特徴とする、防眩フィルム。
【請求項１２】
バインダー樹脂、有機微粒子および無機微粒子を含んでなり、
前記有機微粒子および無機微粒子が、前記バインダー樹脂との屈折率の差がそれぞれ０．３以下であることを特徴とする、防眩フィルム用組成物。
【請求項１３】
前記バインダー樹脂１００重量部に対して、溶媒を５０〜５００重量部でさらに含んでなることを特徴とする、請求項１２に記載の防眩フィルム用組成物。
【請求項１４】
ＵＶ硬化開始剤をさらに含むことを特徴とする、請求項１２に記載の防眩フィルム用組成物。
【請求項１５】
前記ＵＶ硬化開始剤の含有量が、前記バインダー樹脂１００重量部に対して、０．１〜１０重量部であることを特徴とする、請求項１４に記載の防眩フィルム用組成物。
【請求項１６】
レベリング剤、湿潤剤および消泡剤からなる群より選択される１種以上をさらに含むことを特徴とする、請求項１２に記載の防眩フィルム用組成物。
【請求項１７】
防眩フィルムの製造方法であって、
１）基材上に、防眩フィルム用組成物をコーティングするステップと、
２）前記防眩フィルム用組成物を硬化させるステップとを含んでなり、
前記防眩フィルム用組成物が、バインダー樹脂、有機微粒子および無機微粒子を含んでなるものであり、
前記有機微粒子および無機微粒子が、前記バインダー樹脂との屈折率の差がそれぞれ０．３以下であることを特徴とする、防眩フィルムの製造方法。
【請求項１８】
前記防眩フィルム用コーティング層が、有機微粒子および無機微粒子が互いに重なる現象が生じることなく形成された単一粒子層を含むことを特徴とする、請求項１に記載の防眩フィルム用コーティング層。
【請求項１９】
バインダー樹脂、有機微粒子および無機微粒子を含んでなり、
前記有機微粒子および無機微粒子が互いに重なる現象が生じることなく形成された単一粒子層を含むことを特徴とする、防眩フィルム用コーティング層。
【国際調査報告】
2013519915.tif 000003
2013519915.tif 000004
2013519915.tif 000005
2013519915.tif 000006